(57)【特許請求の範囲】
【請求項１】
ワイヤーソー装置で結晶インゴットをスライスするスライス方法であって、
該ワイヤーソー装置のワイヤーを結晶インゴットに切込ませ溝を形成する溝形成工程と、
結晶インゴットを冷却手段により冷却させ、該溝形成工程で形成された該溝にノズルから水または水滴もしくは噴霧を吹きかけ該溝に浸入させ氷結させて該溝を氷で埋める氷結工程と、
からなるスライス方法。
【請求項２】
該氷結工程は、過冷却水を該ノズルから該溝に吹きかけ該過冷却水を氷結させる請求項１記載のスライス方法。
【発明の詳細な説明】
【技術分野】
【０００１】
本発明は、半導体用の結晶インゴットをワイヤーソー装置で薄くスライスするスライス方法に関する。
【背景技術】
【０００２】
半導体用の結晶インゴットをワイヤーソー装置でスライスすると、スライスされたウエーハの切断面には凸凹やうねりが形成される。この凸凹やうねりを除去するために、スライス後のウエーハの表面を研削、ラッピング、研磨してウエーハの表面を平坦化する加工方法が提案されている（例えば、特許文献１参照）。特許文献１に記載の加工方法では、ウエーハの表面を加工する加工手段の送り速度が、例えば、１分間に数μｍと非常に遅く、ウエーハの表面を平坦化するまでに時間を要していた。このため、スライス加工の段階で、ウエーハの切断面に形成される凸凹やうねりは小さいことが好ましい。
【０００３】
そこで、ワイヤーソーでスライスしたウエーハの切断面を化学エッチングする方法が提案されている（例えば、特許文献２参照）。特許文献２に記載の方法では、スライス後のウエーハを酸性溶液やアルカリ性溶液等の薬液内に浸漬させることにより、ウエーハの切断面が平坦化される。
【先行技術文献】
【特許文献】
【０００４】
【特許文献１】特開平１１−１１１６５３号公報
【特許文献２】特開２００６−２７８７０１号公報
【発明の概要】
【発明が解決しようとする課題】
【０００５】
特許文献２の方法によれば、スライス後のウエーハの切断面に形成された凸凹やうねりが除去されるものの、スライス加工によって切断面に凸凹やうねりが形成されるという問題を根本的に解決することはできなかった。また、スライス加工後に化学エッチングするための工程が必要となり、結果としてウエーハの製造工程に時間を要するという問題があった。
【０００６】
本発明はかかる点に鑑みてなされたものであり、ワイヤーソー装置で結晶インゴットをスライスする際の切断面の凸凹やうねりの発生を抑制すると共に、ウエーハの製造工程に要する時間を短縮することができるスライス方法を提供することを目的とする。
【課題を解決するための手段】
【０００７】
本発明のスライス方法は、ワイヤーソー装置で結晶インゴットをスライスするスライス方法であって、ワイヤーソー装置のワイヤーを結晶インゴットに切込ませ溝を形成する溝形成工程と、結晶インゴットを冷却手段により冷却させ、溝形成工程で形成された溝にノズルから水または水滴もしくは噴霧を吹きかけ溝に浸入させ氷結させて溝を氷で埋める氷結工程と、からなることを特徴とする。
【０００８】
この構成によれば、結晶インゴットに形成された溝を氷で埋めながら、結晶インゴットがスライスされる。溝に氷が埋められることでスライス途中の結晶インゴット（ウエーハ）が安定するため、スライス途中の結晶インゴット（ウエーハ）のばたつきが防止される。よって、切断面の凸凹やうねりの発生を抑制することができる。この結果、スライス後のウエーハを平坦化するのに要する時間を低減することができ、ウエーハの製造工程に要する時間を短縮することができる。
【０００９】
本発明の上記スライス方法において、氷結工程は、過冷却水をノズルから溝に吹きかけ過冷却水を氷結させる。
【発明の効果】
【００１０】
本発明によれば、結晶インゴットに形成された溝を氷で埋めながら、結晶インゴットをスライスすることにより、ワイヤーソー装置で結晶インゴットをスライスする際の切断面の凸凹やうねりの発生を抑制すると共に、ウエーハの製造工程を短縮することができる。
【図面の簡単な説明】
【００１１】
【図１】本実施の形態に係るスライス方法が適用されるワイヤーソー装置の一例を示す模式図である。
【図２】本実施の形態に係るスライス方法の一例を示す模式図である。
【図３】本実施の形態に係るスライス方法の一例を示す模式図である。
【図４】変形例に係るスライス方法を示す模式図である。
【発明を実施するための形態】
【００１２】
以下、添付図面を参照して、本実施の形態に係るスライス方法が適用されるワイヤーソー装置について説明する。図１は、本実施の形態に係るスライス方法が適用されるワイヤーソー装置の斜視図である。なお、以下の説明においては、本実施の形態に係るスライス方法が適用されるワイヤーソー装置として、被加工物とワイヤーとの間に砥粒を進入させて、ワイヤーを被加工物に押し付けながら切断加工するワイヤーソー装置について説明するが、これに限定されず、適宜変更が可能である。例えば、放電式のワイヤーソー装置を用いてもよい。また、図１においては、紙面左側をワイヤーソー装置の前側とし、紙面右側を後側として説明する。
【００１３】
図１に示すように、ワイヤーソー装置１は、複数のローラー１０間に張設されたワイヤー１１によって、円柱状の被加工物Ｗからウエーハを切り出すように構成されている。被加工物Ｗは結晶インゴットであり、走行されるワイヤー１１を押し付けることによって複数枚のウエーハにスライスされる。なお、被加工物Ｗは、シリコンやガリウム砒素等の半導体ウエーハ用のインゴットでもよいし、セラミック、ガラス、サファイア等の無機材料系ウエーハ用のインゴットでもよい。この場合には、被加工物Ｗの材料に適した加工方法が選択される。
【００１４】
ワイヤーソー装置１は、基台１２の上方において、複数のローラー１０ａ〜１０ｃ（本実施の形態では３つ）が紙面奥側の壁面（不図示）に片持ちで回転可能に支持されている。３つのローラー１０ａ〜１０ｃは、各ローラー１０の回転軸を頂点とした三角形を形成するように配設され、３つのローラー１０ａ〜１０ｃのうち２つのローラー１０ａ、１０ｂは、水平方向に対向するように配置されている。３つのローラー１０ａ〜１０ｃは、ワイヤー１１を繰り出し可能なガイドローラーで構成され、各ローラー１０の外周面には、軸方向に等ピッチで並んだ複数のガイド溝（不図示）が形成されている。これら複数のガイド溝を１本のワイヤー１１が通るように、各ローラー１０に複数回に亘ってワイヤー１１が架け渡される。これにより、平行な複数列のワイヤー１１（図１では１列のみ図示）が張設される。
【００１５】
ローラー１０ａから延びるワイヤー１１は、３つのアイドルローラー１３を介して、ワイヤーリール１４に巻回される。３つのアイドルローラー１３のうち、１つのアイドルローラー１３は、バネ等の付勢手段１５によって上方向に付勢されており、ワイヤー１１にテンションがかけられている。また、ローラー１０ｃから延びるワイヤー１１も同様に、３つのアイドルローラー１３を介して、ワイヤーリール１４に巻回される。３つのアイドルローラー１３のうち、１つのアイドルローラー１３は、付勢手段１５によって下方向に付勢されており、ワイヤー１１にテンションがかけられている。
【００１６】
ワイヤー１１は、例えば、断面円形状のチタン等の金属線に、ダイヤモンド砥粒をメタルボンドやレジンボンド等の結合剤で固めて構成される。ワイヤー１１は、上記したように、一対の付勢手段１５により所定のテンションがかけられた状態で張設される。また、ワイヤーリール１４は、図示しない駆動モータによって回転可能に構成されている。ワイヤーリール１４が回転駆動されることでワイヤー１１が繰り出され、ワイヤー１１は、上記した複数のアイドルローラー１３にガイドされて、被加工物Ｗを切断加工しながら３つのローラー１０ａ〜１０ｃの間を数周に亘って走行する。
【００１７】
基台１２の上面後側には、柱部１６が立設されており、柱部１６の前面には、ローラー１０の軸方向（Ｙ軸方向）に並ぶ複数列のワイヤー１１に向かって被加工物Ｗを移動させる移動手段１７が設けられている。移動手段１７は、柱部１６の前面上に配置されたＺ軸方向に平行なガイドレール１８と、ガイドレール１８にスライド可能に設置されたモータ駆動のＺ軸テーブル１９とを有している。Ｚ軸テーブル１９の背面には、図示しないナット部が形成され、このナット部にボールねじ（不図示）が螺合されている。そして、ボールねじの一端部に連結されたモータ２０が駆動されることで、被加工物Ｗがガイドレール１８に沿ってＺ軸方向に移動される。
【００１８】
Ｚ軸テーブル１９の表面には、ローラー１０と並行に円柱状の被加工物Ｗを保持するＬ字状の保持部２１が設けられている。保持部２１の下面には、被加工物Ｗと共に複数列のワイヤー１１で切り込まれる板状部材２２が固定されている。板状部材２２の下面は被加工物Ｗの外周面に沿った断面視円弧状に形成されており、板状部材２２の下面に塗布された接着剤を介して被加工物Ｗが固定されている。ワイヤー１１の切断加工によって被加工物Ｗの下側から板状部材２２まで切断されることで被加工物Ｗが完全に切断される。なお、板状部材２２は、被加工物Ｗと同一の材質または加工特性が近似する材質で形成されている。また、保持部２１には、被加工物Ｗを冷却する冷却手段２１ａが設けられている。冷却手段２１ａは、例えば、ペルチェ素子で構成され、熱を移動させることにより被加工物Ｗを冷却する。
【００１９】
被加工物Ｗが下降してワイヤー１１と接近する加工点付近には、ワイヤー１１の下方から加工点に向かって水を噴射する一対の水噴射ノズル２３が設けられている。詳細は後述するが、加工点とは、ワイヤー１１と被加工物Ｗとが接近して、ワイヤー１１と被加工物Ｗとが接触する部分のことをいう。一対の水噴射ノズル２３は、２つのローラー１０ａ、１０ｂとの間で張設される複数列のワイヤー１１の下方で、下降する被加工物Ｗを挟んで対向するように設けられている。水噴射ノズル２３は、被加工物Ｗの軸方向に延びる線状ノズルで構成され、水噴射ノズル２３には、複数列のワイヤー１１に対応した噴射孔２３ａ（図２参照）が形成されている。また、水噴射ノズル２３は、水供給手段２４に接続されている。水は、水噴射ノズル２３から、ワイヤー１１の切断加工によって被加工物Ｗに形成される加工溝（溝）に向かって噴射される。本実施の形態では、水噴射ノズル２３から水を噴射する構成としたが、この構成に限定されない。例えば、水滴または噴霧を噴射する構成としてもよい。
【００２０】
３つのローラー１０ａ〜１０ｃ及び被加工物Ｗが設けられる加工室（加工エリア）には、上記した加工点を覆うように、加工室カバー２５が設けられている。加工室カバー２５には、加工室内を冷却する冷却手段２５ａが設けられている。冷却手段２５ａは、例えば、ペルチェ素子で構成され、熱を移動させることにより加工室内の雰囲気を冷却する。加工室（ローラー１０）の下方の基台１２上面には、加工屑を捕捉する捕捉手段２６が設けられている。捕捉手段２６は、上面が開口された箱状に形成されている。加工室は、冷却手段２７によって冷却されており、加工室内の温度は、水噴射ノズル２３から噴射された水が加工溝内で凍る程度に保たれている。
【００２１】
冷却手段２７は、例えば、加工室内に冷風を送り込むエアコンディショナー等の冷却装置で構成される。冷却手段２７は、熱を搬送する冷媒を循環可能であり、液体の冷媒を蒸発させる蒸発器２７ａと、蒸発した冷媒を圧縮する圧縮器２７ｂと、発熱した冷媒を放熱する放熱器２７ｃと、冷媒を減圧する減圧器２７ｄと、を含んで構成される。冷却手段２７では、蒸発器２７ａで蒸発した冷媒が蒸発器２７ａ周辺の熱を奪うことにより、蒸発器２７ａが冷却される。そして、この蒸発器２７ａに向かってブロア（不図示）から風を送り込むと、蒸発器２７ａから冷風が加工室に向かって吹き出される。これにより、加工室内が冷却される。なお、冷却手段２７は、上記構成に限定されず、例えば、液体窒素等の低温流体を加工室内に供給して加工室を冷却してもよい。
【００２２】
このように構成されたワイヤーソー装置１では、２つのローラー１０ａ、１０ｂ間においてワイヤー１１に直交する横向き姿勢で、被加工物Ｗが複数列のワイヤー１１の上方に支持されている。ワイヤー１１が走行された状態で、移動手段１７によって複数列のワイヤー１１に対して被加工物Ｗが近づけられる。そして、砥粒を含んだ加工液（スラリー）を加工点に向かって供給しながら、走行されるワイヤー１１を被加工物Ｗに押し付けることにより、被加工物Ｗに複数列のワイヤー１１に沿う加工溝が形成される。加工溝が板状部材２２に達するまで被加工物Ｗが加工送りされることにより、ワイヤー１１の列数に対応した枚数のウエーハが、被加工物Ｗからスライスされる。
【００２３】
従来であれば、加工溝が深く形成されるに従い、スライス途中の被加工物Ｗ（ウエーハ）には、加工時の振動（走行するワイヤー１１と砥粒と被加工物Ｗとの接触により発生する振動）によってばたつきが生じる。この結果、被加工物Ｗの切断面には、ばたつきに起因した凸凹やうねりが生じる。そこで、本件発明者は、この加工溝に起因したスライス途中の被加工物Ｗのばたつきに着目し、本実施の形態に係るワイヤーソー装置１を上記構成にした。すなわち、水噴射ノズル２３から噴射された水を加工溝内で凍らせ、加工溝を氷で埋めながら被加工物Ｗをスライスするように、ワイヤーソー装置１を構成した。加工溝に氷が埋められることでスライス途中の被加工物Ｗが安定するため、スライス途中の被加工物Ｗのばたつきを防止することができる。この結果、切断面の凸凹やうねりの発生を抑制することが可能になる。
【００２４】
以下、図２及び図３を参照して、本実施の形態に係る結晶インゴットのスライス方法について説明する。図２及び図３は、本実施の形態に係るスライス方法の一例を示す模式図である。図２は、加工点周辺における結晶インゴットをワイヤーの延在方向（Ｘ方向）から見た模式図である。図３は、加工点周辺における結晶インゴットをＹ軸方向から見た模式図である。なお、図３においても図１と同様に、紙面左側をワイヤーソー装置の前側とし、紙面右側を後側として説明する。本実施の形態に係る結晶インゴットのスライス方法は、結晶インゴットに加工溝を形成する溝形成工程と、加工溝に向かって水を噴射し、加工溝内で水を氷結させる氷結工程と、から構成される。以下、結晶インゴットのスライス方法を構成する各工程について説明する。
【００２５】
本実施の形態では、予め、加工室（加工エリア）内の温度は、冷却手段２７（図１参照）により、水が氷結する程度に保たれている。加工室内が十分に冷却された状態で、ワイヤー１１と被加工物Ｗとの間には電圧が印加される。そして、図２及び図３に示すように、ワイヤー１１を走行させながら被加工物Ｗを下降させ、ワイヤー１１に被加工物Ｗを押し付けることにより、加工溝２８（溝）が形成される（溝形成工程）。このように、溝形成工程では、被加工物Ｗをワイヤー１１で切込むことにより、加工溝２８が形成される。
【００２６】
また、上記工程で被加工物Ｗに加工溝２８が形成されると共に、加工点（より具体的には、図３に示すワイヤー１１直下における被加工物Ｗの前後端）には、水噴射ノズル２３の噴射孔２３ａから水Ｄが噴射され（吹きかけられ）、加工溝２８内に水Ｄが浸入する。加工溝２８内に浸入した水Ｄは、重力によって被加工物Ｗの外周に沿って下方に流れ落ちる。このとき、加工室内及び被加工物Ｗは十分に冷却されているため、水Ｄは加工溝２８内に流れ込みながら徐々に氷結していく（氷結工程）。
【００２７】
特に図３に示すように、被加工物Ｗの外周側付近における加工溝２８内の水Ｄが氷結する。この結果、スライス途中の被加工物Ｗ（隣接するスライス途中のウエーハ同士）は、氷結した水Ｄ（氷Ｆ）によって保持され安定する。このように、氷結工程では、加工溝２８が氷Ｆで埋められることにより、加工溝２８の形成によって低下したスライス途中の被加工物Ｗ（ウエーハ）の剛性が高められる。よって、スライス途中の被加工物Ｗ（ウエーハ）のばたつきが防止される。
【００２８】
そして、被加工物Ｗを送る（下降させる）ことで加工溝２８を大きくすると共に、加工溝２８を氷Ｆで埋めながら切断加工を継続する。加工溝２８が板状部材２２（図３参照）まで達すると、被加工物Ｗは、ワイヤー１１の列数に対応した枚数のウエーハにスライスされ、加工送り及びワイヤー１１の走行が停止される。また、加工終了後、溝２８に埋められた氷が溶けて流れることにより、加工で生じた加工屑を洗い流すことができる。
【００２９】
このように、被加工物Ｗ（ウエーハ）のばたつきを抑えながら切断加工（溝形成工程）を実施することにより、切断面の凸凹やうねりの発生を抑制することができる。なお、水Ｄの氷結する速度に比べて被加工物Ｗの送り速度が遅いため、加工溝２８内の水Ｄを氷結させながら、加工溝２８を大きく掘り進んでいくことができる。また、切断加工中、ワイヤー１１は、ワイヤーリール１４の回転によって常に走行されているため、切断加工で加工点に熱が発生しても、水Ｄの氷結を妨げることがない。
【００３０】
以上のように、本実施の形態に係るワイヤーソー装置１によれば、被加工物Ｗに形成された加工溝を氷Ｆで埋めながら、被加工物Ｗがスライスされる。加工溝に氷Ｆが埋められることでスライス途中の被加工物Ｗが安定するため、スライス途中の被加工物Ｗのばたつきが防止される。よって、切断面の凸凹やうねりの発生を抑制することができる。この結果、スライス後の被加工物Ｗ（ウエーハ）を平坦化するのに要する時間を低減することができ、ウエーハの製造工程に要する時間を短縮することができる。
【００３１】
次に、図４を参照して、変形例に係るワイヤーソー装置及び結晶インゴットのスライス方法について説明する。図４は、変形例に係るスライス方法を示す模式図である。なお、図４においても図１と同様に、紙面左側をワイヤーソー装置の前側とし、紙面右側を後側として説明する。また、図４に示すワイヤーソー装置は、加工点におけるワイヤーの前後に向かって霧を噴射し、被加工物の最下点から上方の加工溝に向かって水を噴射する点で、本実施の形態と相違する。以下、相違点について重点的に説明する。
【００３２】
図４に示すように、変形例に係るワイヤーソー装置３は、加工点におけるワイヤー３１の前後にそれぞれ霧を噴射する一対の噴霧ノズル３２と、被加工物Ｗの最下点から上方の加工溝に向かって水を噴射する水噴射ノズル３３とを備えている。一対の噴霧ノズル３２は、複数列のワイヤー３１の下方において、下降する被加工物Ｗを前後方向で挟んで対向するように設けられている。噴霧ノズル３２は、被加工物Ｗの軸方向に延びる線状ノズルで構成される。また、水噴射ノズル３３も同様に、被加工物Ｗの軸方向に延びる線状ノズルで構成される。水噴射ノズル３３には、複数列のワイヤー３１に対応した噴射孔（不図示）が形成されており、噴射孔の先端が上方に向けられている。
【００３３】
このように構成されるワイヤーソー装置３によれば、溝形成工程において被加工物Ｗに加工溝３８が形成されると共に、加工点（より具体的には、図４に示すワイヤー３１直下における被加工物Ｗの前後端）には、噴霧ノズル３２からワイヤー３１に向かって噴霧が吹きかけられる。また、被加工物Ｗの下方から上方の加工溝３８に向かって、水噴射ノズル３３により水が噴射される。本実施の形態と同様に、変形例においても、加工室内及び被加工物Ｗは十分に冷却されているため、噴霧及び水は加工溝３８内を流れ込みながら徐々に氷結していく（氷結工程）。
【００３４】
図４に示すように、噴霧ノズル３２から噴射された噴霧は、加工溝３８内に浸入した後、水滴となって被加工物Ｗの外周に沿って下方に流れ落ちる。このとき、水滴が氷結し、被加工物Ｗの外周付近の加工溝３８が氷Ｆで埋められる。また、水噴射ノズル３３から噴射された水は、加工溝３８内に浸入した後ワイヤー３１に衝突し、加工溝３８に沿ってワイヤー３１の前後方向に流れ込む（図中矢印参照）。噴霧の氷結により、被加工物Ｗの外周付近の加工溝３８が氷Ｆで埋められると、水噴射ノズル３３から噴射された水は、行き場を失い加工溝３８内で循環する（図中矢印参照）。よって、外周付近の加工溝３８だけでなく、加工溝３８の内部においても水を氷結させ、氷Ｆで加工溝３８を埋めることが可能になる。このように、変形例においては、水と噴霧とを併用することで、より多くの量の氷Ｆを加工溝３８内に埋めることができる。なお、水と噴霧との両方を吹き付ける構成に限らず、水又は水滴を吹き付ける構成や、水又は噴霧を吹き付ける構成としてもよい。このような場合であっても、加工溝３８を氷で埋めることができる。
【００３５】
加工溝３８が氷で埋められた結果、スライス途中の被加工物Ｗ（隣接するスライス途中のウエーハ同士）は、氷結した水（氷Ｆ）によって保持され安定する。このように、変形例に係るスライス方法においても、加工溝３８が氷Ｆで埋められることにより、加工溝３８の形成によって低下したスライス途中の被加工物Ｗ（ウエーハ）の剛性が高められる。よって、スライス途中の被加工物Ｗ（ウエーハ）のばたつきが抑えられ、切断面の凸凹やうねりの発生を抑制することができる。
【００３６】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００３７】
例えば、上記した実施の形態では、移動手段１７がボールねじ式の移動機構で構成されたが、この構成に限定されない。移動手段１７は、ワイヤー１１に向かって被加工物Ｗを移動させる際に移動距離が指定できればよく、例えば、リニアモータ等によって被加工物Ｗを移動させる構成でもよい。
【００３８】
また、上記した実施の形態では、水平方向で張設された複数列のワイヤー１１に対して、上方から被加工物Ｗを近づけてスライスする構成にしたが、この構成に限定されない。ワイヤー１１に直交する方向から被加工物Ｗが近づけられる構成であればよく、例えば、鉛直方向で張設されたワイヤー１１に対して、側方から被加工物Ｗを近づける構成にしてもよい。
【００３９】
また、上記した実施の形態では、ワイヤー１１が円形断面を有する構成にしたが、この構成に限定されない。ワイヤー１１は、放電加工または砥粒を用いて被加工物Ｗをスライス可能な形状を有していれば、どのような断面形状を有していてもよい。
【００４０】
また、上記した実施の形態では、３つのローラー１０ａ〜１０ｃの間に複数列のワイヤー１１が張設される構成にしたが、この構成に限定されない。複数列のワイヤー１１は、少なくとも２つのローラーに張設されればよく、例えば、２つまたは４つ以上のローラーに張設されてもよい。
【００４１】
また、上記した実施の形態では、加工溝２８、３８に向かって水または噴霧を吹きかける構成としたが、この構成に限定されない。ノズルから加工溝２８、３８に向かって過冷却水を吹きかける構成としてもよい。ここで、過冷却とは、液体が凝固点を過ぎて冷却されても固体化せず、液体の状態を保持する現象を意味する。また、過冷却水とは、過冷却状態にある水、すなわち０℃以下（例えば、−１度から−２度）に冷却されても氷結していない状態の水を表す。過冷却水は、液体の状態を保持しているが、何らかの衝撃を与えると瞬間的に氷結する性質を持っている。このような構成によれば、加工溝２８、３８（加工点のワイヤー１１、３１）に向かって過冷却水を噴射すると、過冷却水は、加工溝２８、３８の溝底のワイヤー１１、３１に衝突すると同時に氷結する。よって、加工溝２８、３８が氷で埋められ、スライス途中の被加工物Ｗの基端部において剛性が高められる。この結果、被加工物Ｗのばたつきが抑えられ、切断面の凸凹やうねりの発生を抑制することができる。このように、過冷却水を溝底（ワイヤー１１、３１）周辺で氷結させることにより、被加工物Ｗの基端部を瞬間的に保持することができ、被加工物Ｗのばたつき防止効果をより高めることができる。
【００４２】
また、上記した実施形態では、加工室または被加工物Ｗもしくは加工室と被加工物Ｗとの両方を冷却手段で冷却する構成としたが、この構成に限定されない。例えば、冷気を噴射する冷気噴射ノズルから被加工物に向って冷気を噴射させると共に、水噴射ノズルまたは噴霧ノズルから水、水滴もしくは噴霧を被加工物Ｗに向かって噴射させ、被加工物Ｗの外側部分（外周部分）を積極的に冷却させ氷結させてもよい。
【産業上の利用可能性】
【００４３】
以上説明したように、本発明は、ワイヤーソー装置で結晶インゴットをスライスする際の切断面の凸凹やうねりの発生を抑制すると共に、ウエーハの製造工程を短縮することができるという効果を有し、特に、半導体用の結晶インゴットをワイヤーソー装置で薄くスライスするスライス方法に有用である。
【符号の説明】
【００４４】
１、３  ワイヤーソー装置
１１、３１  ワイヤー
２１ａ、２５ａ、２７  冷却手段
２３、３３  水噴射ノズル（ノズル）
２８、３８  溝（加工溝）
３２  噴霧ノズル（ノズル）
Ｄ  水
Ｆ  氷
Ｗ  被加工物（結晶インゴット）
【図１】
0006377485.tif 000002
【図２】
0006377485.tif 000003
【図３】
0006377485.tif 000004
【図４】
0006377485.tif 000005